(57)【要約】【課題】  長期間にわたって美麗な外観を維持し、耐久性に優れた自転車，自動二輪，車椅子等の構造部材を提供する。【解決手段】  二輪車構造部材は、C：0.04質量％以下，Si：1.0質量％以下，Mn：1.0質量％以下，Ni：2.0〜10.0質量％，Cr：13.0〜16.5質量％，N：0.04質量％以下，B：0.001〜0.015質量％，必要に応じMo：3.0質量％以下を含み、フェライト-残留オーステナイト-マルテンサイトの複相又はマルテンサイト単相組織のステンレス鋼から作製されている。複相組織は、フェライト相：10体積％以下，残留オーステナイト相：25体積％以下がマトリックスのマルテンサイトに分散した組織になっている。また、式(１)，(２)で定義されるＡ値，Ｄ値をそれぞれＡ≧-3.0，Ｄ≧80に調整することが好ましい。A=30×(C%)-1.5×(Si%)+0.5×(Mn%)+(Ni%)-1.3×(Cr%)+30×(N%)-(Mo%)+11.8               ・・・・(1)D=-1667×(C%)-28×(Si%)-33×(Mn%)-61×(Ni%)-42×(Cr%)-1667×(N%)-42×(Mo%)+1311・・・・(2)【選択図】      なし【特許請求の範囲】
【請求項１】
Ｃ：０.０４質量％以下，Ｓｉ：１.０質量％未満，Ｍｎ：１.０質量％以下，Ｎｉ：２.０〜１０.０質量％，Ｃｒ：１３.０〜１６.５質量％，Ｎ：０.０４質量％以下，Ｂ：０.００１〜０.０１５質量％を含み、
フェライト相：１０体積％以下，残留オーステナイト相：２５体積％以下，残部がマルテンサイト相からなる複相組織又はマルテンサイト単相組織になっているステンレス鋼を素材とするステンレス鋼製二輪車構造部材。
【請求項２】
ステンレス鋼が更にＭｏ：３.０質量％以下を含む請求項１記載のステンレス鋼製二輪車構造部材。
【請求項３】
Ａ＝３０×(Ｃ％)−１.５×(Ｓｉ％)＋０.５×(Ｍｎ％)＋(Ｎｉ％)−１.３×(Ｃｒ％)＋３０×(Ｎ％)−(Ｍｏ％)＋１１.８
Ｄ＝−１６６７×(Ｃ％)−２８×(Ｓｉ％)−３３×(Ｍｎ％)−６１×(Ｎｉ％)−４２×(Ｃｒ％)−１６６７×(Ｎ％)−４２×(Ｍｏ％)＋１３１１
と定義されるＡ値，Ｄ値がＡ≧-３.０，Ｄ≧８０に成分調整されたステンレス鋼を使用する請求項１又は２記載のステンレス鋼製二輪車構造部材。
【請求項４】
構造部材がタイヤリム材又はフレーム材である請求項１〜３何れかに記載のステンレス鋼製二輪車構造部材。
【発明の詳細な説明】
【技術分野】
【０００１】
本発明は、強度，耐食性に優れた自転車，自動二輪，車椅子等の構造部材に関する。
【背景技術】
【０００２】
自転車，自動二輪，車椅子等の二輪車は、腐食性雰囲気で使用されることが多く、タイヤリム，フレーム等の構造部材が発銹すると外観が著しく劣化するので、めっき鋼板よりも耐食性に優れたSUS430系のフェライト系ステンレス鋼板が使用されるようになってきている。タイヤリム，フレームに使用される素材には、必要形状に成形した後で溶接する製造工程を考慮すると加工性，溶接性にも優れていることが要求される。
【０００３】
フェライト系ステンレス鋼にＴｉ，Ｎｂを添加すると溶接部の靭性，延性が改善され、自転車用リム材に要求される溶接性，耐食性が確保される（特許文献１）。Ｃ，Ｎを適度に低減したフェライト系ステンレス鋼にＮｉ，Ｍｎ，Ｃｕ等のオーステナイト形成元素を適量添加するとき、溶接部にマルテンサイト相が生成し、溶接部の耐粒界腐食性が改善される（特許文献２）。
【特許文献１】特開昭61-73866号公報
【特許文献２】特開昭62-164857号公報
【０００４】
Ｔｉ添加は靭性，延性の改善に有効であるものの、０.１〜０.３質量％と多量のＴｉを添加するとＴｉ系介在物起因のＴｉストリークが発生しやすくなる。他方、特許文献２のステンレス鋼では、Ｃ＋Ｎ量が０.０４質量％以下に規制され、特に強度を向上させる成分も添加されていないため、マルテンサイト相が生成した状態においてもSUS430程度の剛性を示すに留まる。
【０００５】
更に、自転車，自動二輪，車椅子等は、操作性の向上を狙って軽量化が強く要求されている。薄肉の構造部材を使用することにより軽量化が可能となるが、従来材を薄肉化すると強度不足になって寿命が短くなる。そこで、耐食性，溶接性，加工性に加え、強度，軽量化，長寿命を満足する材料の提供が望まれており、フェライト系に代わるマルテンサイト系ステンレス鋼の使用が検討されている。
【０００６】
マルテンサイト系ステンレス鋼の高強度化には、Ｃ，Ｎの増量が安価な手段である。しかし、多量のＣ，Ｎが固溶したマルテンサイト系ステンレス鋼を溶接すると、溶接時の入熱で溶接熱影響部の一部が６００〜９００℃の温度域に達し、クロム炭化物が主として粒界に析出する。クロム炭化物の粒界析出に伴い母材にＣｒ欠乏層が生じ、粒界が鋭敏化して溶接熱影響部の耐食性が低下する。固溶強化能の大きなＳｉ添加による高強度化も知られているが、Ｓｉ添加により加工性に有害なδフェライトの層状成長が懸念される。
【発明の開示】
【発明が解決しようとする課題】
【０００７】
本発明は、二輪車構造部材にマルテンサイト系ステンレス鋼を使用することを前提とし、マルテンサイト・マトリックスに分散するフェライト，残留オーステナイトを規制することにより、素材の溶接性，加工性を改善し、耐食性，強度，軽量化，長寿命等の要求特性を満足した二輪車構造部材を提供することを目的とする。
【課題を解決するための手段】
【０００８】
本発明の二輪車構造部材は、フェライト-残留オーステナイト-マルテンサイトの複相組織又はマルテンサイト単相組織のステンレス鋼から作製されている。複相組織は、フェライト相：１０体積％以下，残留オーステナイト相：２５体積％以下がマトリックスのマルテンサイトに分散した組織になっている。該ステンレス鋼は、Ｃ：０.０４質量％以下，Ｓｉ：１.０質量％未満，Ｍｎ：１.０質量％以下，Ｎｉ：２.０〜１０.０質量％，Ｃｒ：１３.０〜１６.５質量％，Ｎ：０.０４質量％以下，Ｂ：０.００１〜０.０１５質量％，必要に応じＭｏ：３.０質量％以下を含んでいる。
【０００９】
更に、式(１)，(２)で定義されるＡ値，Ｄ値をそれぞれＡ≧-３.０，Ｄ≧８０に調整することが好ましい。
Ａ＝３０×(Ｃ％)−１.５×(Ｓｉ％)＋０.５×(Ｍｎ％)＋(Ｎｉ％)−１.３×(Ｃｒ％)＋３０×(Ｎ％)−(Ｍｏ％)＋１１.８                              ・・・・(１)
Ｄ＝−１６６７×(Ｃ％)−２８×(Ｓｉ％)−３３×(Ｍｎ％)−６１×(Ｎｉ％)−４２×(Ｃｒ％)−１６６７×(Ｎ％)−４２×(Ｍｏ％)＋１３１１        ・・・・(２)
【発明を実施するための最良の形態】
【００１０】
本発明者等は、自転車，自動二輪，車椅子等のタイヤリム，フレームに使用されるステンレス鋼の各種要求特性について種々調査・検討した。
自転車の車体を構成する主要構造部材にはタイヤリム材や各種パイプ材があるが、加工後に真円度を高めるため延性，成型加工性に優れていること及び走行中の安全性を高めるため優れた強度，耐久性が要求される。路面に近いタイヤリムでは、腐食環境に曝されるため耐食性も必要であり、ブレーキ部品であるゴムとの摺擦によっても摩耗しがたいことが必要である。走行中に生じる小石等の飛散によっても凹凸が発生しがたいこと（耐デント性）も要求特性のひとつである。かかる要求特性は、自転車に限らず自動二輪，車椅子等の構造部材でも同様である。
【００１１】
二輪車が使用される環境を想定し、要求特性を満足する耐久性を調査したところ、ビッカース硬さ：ＨＶ３２０以上，耐力：８００Ｎ／ｍｍ2以上の素材が必要なことが判った。走行中の小石等の飛散による疵付きや摩耗が生じてもタイヤリムとして必要な耐食性を維持する上で、ステンレス鋼のＣｒ含有量を高める必要がある。このような耐久性，耐食性は、Ｃｒ：１３質量％以上で、マトリックスのマルテンサイトに分散しているフェライト相，オーステナイト相を規制することにより達成される。マルテンサイト単相鋼では加工性が不足し、タイヤリム，フレーム材等の製品形状に加工する際の加工条件によっては割れる場合もあるが、旧オーステナイト粒界の結合力向上，結晶粒の微細化に有効なＢを適量添加することにより加工性が改善される。
【００１２】
次いで、二輪車構造部材の素材として使用されるステンレス鋼の合金成分，含有量等を説明する。
〔Ｃ：０.０４質量％以下〕
δフェライトの生成を抑え、マルテンサイト相を強化する合金成分であり、０.００５質量％以上でＣの効果がみられる。しかし、過剰量のＣが含まれると、最終焼鈍後の冷却過程又は溶接時にクロム炭化物が粒界析出して耐粒界腐食性が低下するので、Ｃ含有量の上限を０.０４質量％に設定した。
【００１３】
〔Ｓｉ：１.０質量％未満〕
固溶強化能の大きな合金成分であり、マトリックスを強化する作用を呈する。マトリックス強化作用は０.１質量％以上で顕著になるが、１.０質量％以上のＳｉを添加しても固溶強化能が飽和し、増量に見合った効果が得られない。過剰量のＳｉ添加は、延性に有害なδフェライトの生成を助長させる原因でもあるので、Ｓｉ含有量を１.０質量％未満に設定した。好ましくは、０.２〜０.８質量％の範囲でＳｉ含有量を選定する。
【００１４】
〔Ｍｎ：１.０質量％以下〕
高温域でδフェライトの生成を抑制する作用を呈し、０.１質量％以上のＭｎの効果がみられる。しかし、過剰量のＭｎが含まれると、焼鈍後の組織に残留オーステナイト相が多くなって強度が低下しやすいので、Ｍｎ含有量の上限を１.０質量％に設定した。好ましくは、０.２〜０.８質量％の範囲でＭｎ含有量を選定する。
【００１５】
〔Ｎｉ：２.０〜１０.０質量％〕
オーステナイト形成元素Ｃ，Ｎの添加によってマルテンサイト組織が得られるものの、Ｃ，Ｎの多量添加は耐食性低下の原因である。そこで、Ｃ，Ｎの一部をオーステナイト形成元素Ｎｉに置換することにより、Ｃ，Ｎの過剰添加を抑えている。Ｎｉは、δフェライトの生成を抑制し、最終焼鈍後にマルテンサイト組織とし、母材，溶接部の強度を向上させる上でも有効な合金成分である。これらの効果を得るため、Ｎｉ含有量を２.０質量％以上としている。しかし、１０.０質量％を超える過剰量のＮｉを添加すると、残留オーステナイトが多くなりすぎ、母材，溶接部の強度が低下しやすい。好ましくは、３.０〜８.０質量％の範囲でＮｉ含有量を選定する。
【００１６】
〔Ｃｒ：１３.０〜１６.５質量％〕
耐食性の向上に必須の合金成分であり、タイヤリム材，フレーム材として十分な耐食性を付与するため少なくとも１３.０質量％以上のＣｒ含有量が必要である。Ｃｒの増量に伴って耐食性が向上するが、１６.５質量％を超える過剰量のＣｒを添加しても、フェライト相が増加して強度の向上が期待できなくなる。Ｃｒの過剰添加は、延性，靭性，冷間圧延性等からも好ましくない。しかも、過剰量のＣｒを含む合金系でフェライト相の生成を抑制する成分調整を図ろうとするとオーステナイト形成元素の多量添加が必要となり、最終焼鈍後又は溶接後に多量のオーステナイト相が残留するので高強度化が困難になる。好ましくは、１４.０〜１６.０質量％の範囲でＣｒ含有量を選定する。
【００１７】
〔Ｎ：０.０４質量％以下〕
Ｃと同様にマルテンサイト層の強化に極めて有効な成分であり、δフェライトの生成を抑制する作用も呈する。また、Ｃの一部をＮで置換してＣの過剰添加を回避すると、母材の延性，靭性及び溶接部の耐食性を確保できる。しかし、０.０４質量％を超える過剰量のＮを添加すると、耐食性に有害なクロム窒化物が溶接熱影響部に生成しやすくなる。
【００１８】
〔Ｂ：０.００１〜０.０１５質量％〕
Ｎと結合して微細な析出物となり、最終焼鈍時に結晶粒の粗大化を抑制すると共に、旧オーステナイト粒界の粒界結合力を高める合金成分であり、高強度でも良好な加工性をステンレス鋼に付与する。延性，靭性を低下させるＳの粒界偏析を防止する上でも有効な成分である。このような効果は０.００１質量％以上のＢ添加でみられるが、０.０１５質量％を超える過剰量を添加すると、多量のボロン系析出物が粒界に析出して曲げ加工性が低下する。好ましくは、０.００２〜０.０１２質量％の範囲でＢ含有量を選定する。
【００１９】
〔Ｍｏ：３.０質量％以下〕
必要に応じて添加される合金成分であり、耐食性を向上させる作用を呈し、０.３質量％以上でＭｏの添加効果がみられる。しかし、３.０質量％を超える過剰量のＭｏを添加すると、熱間加工性の低下や鋼材コストの上昇が懸念される。
【００２０】
以上の成分の他に、熱間加工性に有効なＣａやREM（希土類元素）を添加しても良い。Ｃａ，REM等を添加する場合には、耐久性，耐食性，加工性が損なわれないように０.００１〜０.０１５質量％の範囲に含有量を設定する。ステンレス鋼に通常含まれる不純物Ｐ，Ｓは、それぞれＰ：０.０６質量％以下，Ｓ：０.００４質量％以下に規制している。Ｐは耐食性に有害な成分であり、少ないほど好ましいので上限を０.０６質量％に規制する。Ｓは熱間圧延時に耳割れ発生原因となる硫化物系介在物を生成する有害成分であり、可能な限りＳ含有量を低下することが必要なことから、Ｓ含有量の上限を０.００４質量％に規制している。
【００２１】
〔最終焼鈍後の組織〕
二輪車構造部材の素材に使用されるステンレス鋼は、最終焼鈍によってマルテンサイトを主体とする組織に調整される。マトリックスのマルテンサイトに分散しているフェライト相を１０体積％以下，残留オーステナイト相を２５体積％以下に規制すると、高強度を確保しながらも成型加工性，耐食性に優れたステンレス鋼となる。フェライト相，残留オーステナイト相の量的条件は、成分調整，熱処理条件，加工条件等によって制御できる。フェライト相，残留オーステナイト相のないマルテンサイト単相組織であっても、二輪車構造部材の素材として使用される。
【００２２】
最終焼鈍後のマトリックスに含まれるフェライト相はステンレス鋼の硬さに影響し、フェライト相が多量になるほど硬さが低下する。場合によっては、フェライト相が圧延方向で層状に生成し、曲げ加工性を劣化させることもある。ビッカース硬さ：ＨＶ３２０以上を確保し、フェライト相の層状成長を抑制する上で、マトリックスに含まれるフェライト相を１０体積％以下に規制している。
【００２３】
最終焼鈍後のマトリックスに多量の残留オーステナイトが含まれると、最終焼鈍状態での高強度化が困難になる。最終焼鈍後の調質圧延や加工歪みの付与により残留オーステナイトの一部をマルテンサイト化すると、高強度化が図られる。しかし、タイヤリム，フレーム等の構造部材に加工した後で溶接する際、溶接部に多量のフェライト又はオーステナイトが再出現すると良好な強度が得られないので、最終焼鈍状態で残留オーステナイト相を２５体積％以下に規制している。
【００２４】
フェライト相：１０体積％以下，残留オーステナイト相：２５体積％以下のマルテンサイトを主体とする組織が得られる限り、最終焼鈍条件に特段の制約が加わるものではない。しかし、炭窒化物が固溶し且つ結晶粒の粗大化が抑えられる９００〜１１００℃の温度域に焼鈍温度を設定し、焼鈍後の冷却速度を５℃／秒以上とすることにより冷却過程で炭窒化物の析出を防止することが好ましい。
【００２５】
〔Ａ値，Ｄ値〕
式(１)，(２)で定義されるＡ値，Ｄ値は、最終焼鈍後のマルテンサイトマトリックスに含まれるフェライト，残留オーステナイトを高い相関性で表す指標であり、Ａ≧-３.０の成分調整でフェライト相が１０体積％以下になり、Ｄ≧８０の成分調整で残留オーステナイト相が２５体積％以下になる。式(１)，(２)は、類似組成のステンレス鋼が１０００℃程度で最終焼鈍されていることから、１０００℃の最終焼鈍後に水冷して得られた組織のフェライト量，残留オーステナイト量に及ぼす成分・組成の影響を調査・検討し、両者の関係を数式化したものである。
【００２６】
Ａ＝３０×(Ｃ％)−１.５×(Ｓｉ％)＋０.５×(Ｍｎ％)＋(Ｎｉ％)−１.３×(Ｃｒ％)＋３０×(Ｎ％)−(Ｍｏ％)＋１１.８                              ・・・・(１)
Ｄ＝−１６６７×(Ｃ％)−２８×(Ｓｉ％)−３３×(Ｍｎ％)−６１×(Ｎｉ％)−４２×(Ｃｒ％)−１６６７×(Ｎ％)−４２×(Ｍｏ％)＋１３１１        ・・・・(２)
【実施例】
【００２７】
表１の各種ステンレス鋼を真空溶解炉で溶製し、鋼塊に鋳造した後、板厚：４.０ｍｍに熱間圧延した。表１中、Ａグループが本発明で規定する組成を満足する発明対象鋼，Ｂグループが比較鋼，Ｃ１が従来鋼SUS430LXである。
【００２８】
2005344190.tif 000002
【００２９】
Ａ，Ｂグループの熱延鋼板に７８０℃×均熱１２時間→炉冷の焼鈍を施し、酸洗後、１.５ｍｍまで冷間圧延した。次いで、８００℃×均熱１分→空冷で中間焼鈍し，更に板厚：０.５ｍｍまで冷間圧延し、１０００℃×均熱１分→空冷で最終焼鈍することにより冷延焼鈍板を製造した。なお、従来鋼種Ｃ１には、９５０℃×均熱１分→水冷の熱延板焼鈍，板厚：１.５ｍｍまでの冷間圧延，９５０℃×均熱１分→水冷の中間焼鈍，板厚：０.５ｍｍまでの冷間圧延，９５０℃×均熱１分→水冷の最終焼鈍を施した。
【００３０】
また、各冷延焼鈍板からタイヤリムを模擬した形状の枠（図１）及びフレーム材を模擬した直径３０ｍｍのステンレス鋼管をTIG溶接により作製した。TIG溶接では、直径１.６ｍｍのタングステン電極を用い、シールガスとしてＡｒを流量：１０リットル／分で供給しながら溶接電流密度：１５０Ａ，トーチ移動速度：５００ｍｍ／分の条件下で突合せ部を溶接した。得られたステンレス鋼管の溶接ビード凸部をグラインダーで平滑化し、最終的に母材部と併せて＃４００研磨した。
【００３１】
各冷延焼鈍板から試験片を切り出し、フェライト量，残留オーステナイト量，表面硬さを測定すると共に、曲げ性を評価した。強度試験にはタイヤリムを模擬した形状の枠状試験片（図１），腐食試験には枠状試験片及びステンレス鋼管を用いた。
【００３２】
フェライト量測定用の試験片は、試験片断面を研磨した後、フッ酸＋硝酸＋グリセリン溶液を用い常温で１５秒エッチングした。エッチング面の１０視野を倍率×４００で光学顕微鏡観察し、ポイントカウント法でフェライト量を求めた。残留オーステナイト量は、振動試料型磁力計を用いて算出した。表面硬さは、ビッカース硬度計を用い荷重１０ｋｇで測定した。
【００３３】
曲げ試験では、タイヤリムを成形する加工を模擬し、試験片を曲げ半径：０.７５ｍｍで１８０度曲げした。曲げ試験後に試験片を観察し、割れが発生しなかった試験片を○，割れが発生した試験片を×として曲げ性を評価した。
腐食試験には、JIS H8502に規定するキャス試験（腐食液：５％ＮａＣｌ＋０.２６ｇ／ｌ ＣｕＣｌ2＋酢酸，ｐＨ：３.０〜３.１，試験温度：３５±２℃，試験時間：２００時間）を採用した。キャス試験後に母材部，溶接部を観察し、発銹していない試験片を○，発銹が検出された試験片を×として耐食性を評価した。
強度試験では、タイヤリムを模擬した形状のハーフサイズ形状枠試験片Ｒ（図２）に荷重６０ｋｇの重錘Ｗを載せ、試験片Ｒを永久変形させた。Ｌ方向に沿った試験前高さ及び重錘Ｗを除去した後の高さを測定し、両者の差を永久変形量とした。この永久変形量が１ｍｍ以下を○，１ｍｍ超を×としてリム材の強度を評価した。
【００３４】
表２の試験結果にみられるように、Ａグループの鋼材を用いた本発明例では、母材硬さがＨＶ３２５以上でありながらリム材として良好な成型加工性，強度をもっていた。また、リム模擬の成形品，フレーム模擬のステンレス鋼管何れも、キャス試験で溶接熱影響部，母材部とも発銹しなかった。
【００３５】
他方、Ｂ１の鋼材は、Ｂ含有量が不足し曲げ性に劣っていた。Ｃｒ含有量の高いＢ２やＳｉ含有量の高いＢ４の鋼材は、冷延焼鈍後に多量のフェライト相が層状に生成したため曲げ性に劣っていた。Ｂ３の鋼材は、成分的には規格内であるもののＡ値≧-３.０を満足しないため曲げ性が不十分であった。過剰のＣを含むＢ６の鋼は、耐食性が不十分であった。Ｂ５の鋼は、残留オーステナイトが多すぎる冷延焼鈍板となるため、硬さが不足し剛性に劣っていた。
硬さがＨＶ１７６と低い従来鋼Ｃ１を使用した場合には、剛性が劣っていた。
この対比から明らかなように、本発明で規定した成分調整，金属組織を満足する鋼材を使用することにより、必要な加工性，耐食性，剛性が確保され、耐久性に優れたタイヤリム，フレーム等の二輪車構成部材が得られることが確認された。
【００３６】
2005344190.tif 000003
【産業上の利用可能性】
【００３７】
以上に説明したように、本発明の二輪車構造部材は、マルテンサイトを主体とする複層組織又はマルテンサイト単相組織のステンレス鋼から作製されており、軽量化のために薄肉化しても十分な強度をもち耐久性に優れたタイヤリム，フレーム等の部材として使用される。しかも、耐食性が良好なため長期使用後においても発銹が無く、美麗な外観を維持する自転車，自動二輪，車椅子等が提供される。
【図面の簡単な説明】
【００３８】
【図１】本実施例で作製したタイヤリムを模擬した成形品の断面図
【図２】同成形品の永久変形試験を説明する図
【図１】
2005344190.tif 000004
【図２】
2005344190.tif 000005